(57)【要約】【課題】  成膜性、光沢、塗り感及びレベリングのすべての点で優れるとともに、顔料を含む場合であっても経時的に顔料の沈降が発生しない水性美爪料組成物を得ること。【解決手段】  下記（Ａ）〜（Ｄ）を含有する水性美爪料組成物。（Ａ）アクリル樹脂系エマルジョン（Ｂ）１，２−オクタンジオール（Ｃ）疎水変性ポリウレタン（Ｄ）カルボキシビニルポリマー【選択図】なし【特許請求の範囲】
【請求項１】
下記（Ａ）〜（Ｄ）を含有する水性美爪料組成物。
（Ａ）アクリル樹脂系エマルジョン
（Ｂ）１，２−オクタンジオール
（Ｃ）疎水変性ポリウレタン
（Ｄ）カルボキシビニルポリマー
【請求項２】
前記（Ａ）アクリル樹脂系エマルジョンが、８０ｎｍ以下の粒子径においてピークを有する粒子径分布を示し、かつガラス転移温度が２０〜４５℃のアクリル樹脂系エマルジョンである、請求項１に記載の水性美爪料組成物。
【請求項３】
前記（Ｃ）疎水変性ポリウレタンが、会合性増粘剤である、請求項１又は２に記載の水性美爪料組成物。
【請求項４】
前記（Ｃ）疎水変性ポリウレタンが、
（ｃ−１）
下記一般式（１）
Ｒ１−{(Ｏ−Ｒ２)ｋ−ＯＣＯＮＨ−Ｒ３[−ＮＨＣＯＯ−(Ｒ４−Ｏ)ｎ−Ｒ５]ｈ}ｍ  ・・・（１）
（式中、Ｒ１はｍ価の有機基を表し、Ｒ２及びＲ４は互いに同一でも異なってもよい２価の有機基を表し、Ｒ３はウレタン結合を有していてもよいｈ価の有機基を表し、Ｒ５は１価の有機基を表し、ｋ及びｎは括弧内の構造の繰返し単位数であって各々独立に０〜１０００の整数であり、ｈは１以上の整数であり、ｍは１以上の整数である。）
で表されるものの１種以上、及び／又は、
（ｃ−２）
式：ＨＯ−（Ｒ６−Ｏ）ｐ−Ｒ７（式中、Ｒ６は２価の有機基を表し、Ｒ７は１価の有機基を表し、ｐは括弧内の構造の繰返し単位数であって０〜１０００の整数であり、Ｒ６が複数ある場合には互いに同一でも異なってもよい。）で表されるモノヒドロキシ化合物と、式：ＨＯ−（Ｒ８−Ｏ）ｑ−Ｈ（式中、Ｒ８は２価の有機基を表し、ｑは括弧内の構造の繰返し単位数であって２〜１０００の整数であり、Ｒ８が複数ある場合には互いに同一でも異なってもよい。）で表されるポリオキシアルキレングリコール化合物と、式：ＨＯ−ＣＨ２−ＣＨ（ＯＨ）−ＣＨ２−Ｏ−Ｒ９（式中、Ｒ９は１価の有機基を表す。）で表されるモノグリセリルエーテル化合物と、式：Ｒ１０−（ＮＣＯ）ｒ（式中、Ｒ１０はｒ価の有機基を表し、ｒは１以上の整数である。）で表されるポリイソシアネート化合物とを含むモノマー成分を反応させて得られるものの１種以上、
である、請求項１〜３のいずれかに記載の水性美爪料組成物。
【請求項５】
前記（Ｃ）疎水変性ポリウレタンが、
（ＰＥＧ−２４０／デシルテトラデセス−２０／ヘキサメチレンジイソシアネート）コポリマー、及び／又は、（ＰＥＧ−２４０／テトラデシルオクタデセス−１００／エチルヘキシルグリセリン／ヘキサメチレンジイソシアネート）コポリマー、である、請求項１〜４のいずれかに記載の水性美爪料組成物。
【発明の詳細な説明】
【技術分野】
【０００１】
本発明は、水性美爪料組成物に関する。
【背景技術】
【０００２】
手や足の自爪に装飾を施したり、人工爪を接着したりしてこれに装飾を施すというネイルアートの人気が高まっている。また、装飾や、外力による爪の割れ・剥がれを防止するための補強の目的で、いわゆるマニキュア、ペディキュア、スカルプチュアと呼ばれる樹脂含有の材料を爪に塗布することもなされている。
【０００３】
装飾又は補強のために使用される爪装飾材料としては、ニトロセルロース系のラッカーを有機溶剤に溶解し、これに各種色調の顔料を加えたものがある。これらは、爪や人工爪に塗布した後、有機溶剤を揮発させて、光沢に優れた塗膜を形成するものである。そして、この塗膜はアセトン等の有機溶剤を用いて容易に拭き取ることができる。
しかし、この種の爪装飾材料は、有機溶剤を含むため、使用時に揮発する有機溶剤を、使用者が直接吸引するおそれがある。また、形成される塗膜は強靭な塗膜とはなり得ず、擦れ、衝撃等の刺激により容易に剥離してしまうおそれがある。
【０００４】
特許文献１及び２には、アクリル樹脂系エマルジョンを含有する水性の美爪料組成物であって、保存時の経時安定性に優れるものや酸化チタンの経時沈降安定性に優れるものが記載されている。しかしながら、これらの水性美爪料組成物は、塗り感、レベリング、成膜性、光沢等の点で満足し得るものではなかった。
【０００５】
特許文献３には、エマルジョンポリマーと薄片状シリカゾルを含有し、成膜性、耐久性及び耐水性に優れるとされる美爪料組成物が記載されている。しかしながら、この水性美爪料組成物は、塗り感、レベリング、成膜性、光沢等の点で満足し得るものではなかった。
【０００６】
特許文献４には、アクリル酸アルキル・スチレン共重合体エマルション等のスチレン共重合体を含む水性の美爪料組成物に、１，２−オクタンジオール等の１，２−アルカンジオールを、顔料の分散性及び塗膜の光沢を向上させる目的で添加することが記載されている。しかしながら、この水性美爪料組成物は、塗り感、レベリング、成膜性、光沢等の点で満足し得るものではなかった。
【０００７】
特許文献５には、粒子径分布が８０ｎｍ以下においてピークを有し、かつガラス転移温度が２０〜４５℃のアクリル樹脂系エマルジョンと、１，２−オクタンジオールを０．１５〜４．５０質量％含有する水性美爪料組成物が記載されている。この水性美爪料組成物は、塗り感、レベリング、成膜性、光沢等の点に優れるものであるが、顔料を加えた際に、経時的に顔料の沈降が発生する場合があり、製品の見栄えや使用に際して再撹拌が必要である等の点で改善の余地があった。
【先行技術文献】
【特許文献】
【０００８】
【特許文献１】特開２０１４−０７４０２３号公報
【特許文献２】特開２０１１−１４０４４９号公報
【特許文献３】特開２００５−２８９９６９号公報
【特許文献４】特開２００９−１９０９９５号公報
【特許文献５】特開２０１６−１４１６３９号公報
【発明の概要】
【発明が解決しようとする課題】
【０００９】
上記各特許文献に記載されている水性美爪料組成物は、成膜性、光沢、塗り感及びレベリングのいずれか１つ以上の点で優れるものである。しかしながら、これらの点をすべて満たすとともに、顔料を含む場合において、経時的に顔料の沈降が発生しない水性美爪料組成物についてはいまだ知られているものではない。
本発明は、成膜性、光沢、塗り感及びレベリングのすべての点で優れるとともに、顔料を含む場合であっても経時的に顔料の沈降が発生しない水性美爪料組成物を得ることを課題とする。
【課題を解決するための手段】
【００１０】
本発明者らは、上記課題を解決すべく鋭意検討を行った結果、特定の組成物からなる水性美爪料組成物とすることで、上記課題が解決できることを見出し、本発明を完成するに至った。
具体的には以下の通りである。
項１：下記（Ａ）〜（Ｄ）を含有する水性美爪料組成物。
（Ａ）アクリル樹脂系エマルジョン
（Ｂ）１，２−オクタンジオール
（Ｃ）疎水変性ポリウレタン
（Ｄ）カルボキシビニルポリマー
項２：前記（Ａ）アクリル樹脂系エマルジョンが、８０ｎｍ以下の粒子径においてピークを有する粒子径分布を示し、かつガラス転移温度が２０〜４５℃のアクリル樹脂系エマルジョンである、項１に記載の水性美爪料組成物。
項３：前記（Ｃ）疎水変性ポリウレタンが、会合性増粘剤である、項１又は２に記載の水性美爪料組成物。
項４：前記（Ｃ）疎水変性ポリウレタンが、
（ｃ−１）
下記一般式（１）
Ｒ１−{(Ｏ−Ｒ２)ｋ−ＯＣＯＮＨ−Ｒ３[−ＮＨＣＯＯ−(Ｒ４−Ｏ)ｎ−Ｒ５]ｈ}ｍ  ・・・（１）
（式中、Ｒ１はｍ価の有機基を表し、Ｒ２及びＲ４は互いに同一でも異なってもよい２価の有機基を表し、Ｒ３はウレタン結合を有していてもよいｈ価の有機基を表し、Ｒ５は１価の有機基を表し、ｋ及びｎは括弧内の構造の繰返し単位数であって各々独立に０〜１０００の整数であり、ｈは１以上の整数であり、ｍは１以上の整数である。）
で表されるものの１種以上、及び／又は、
（ｃ−２）
式：ＨＯ−（Ｒ６−Ｏ）ｐ−Ｒ７（式中、Ｒ６は２価の有機基を表し、Ｒ７は１価の有機基を表し、ｐは括弧内の構造の繰返し単位数であって０〜１０００の整数であり、Ｒ６が複数ある場合には互いに同一でも異なってもよい。）で表されるモノヒドロキシ化合物と、式：ＨＯ−（Ｒ８−Ｏ）ｑ−Ｈ（式中、Ｒ８は２価の有機基を表し、ｑは括弧内の構造の繰返し単位数であって２〜１０００の整数であり、Ｒ８が複数ある場合には互いに同一でも異なってもよい。）で表されるポリオキシアルキレングリコール化合物と、式：ＨＯ−ＣＨ２−ＣＨ（ＯＨ）−ＣＨ２−Ｏ−Ｒ９（式中、Ｒ９は１価の有機基を表す。）で表されるモノグリセリルエーテル化合物と、式：Ｒ１０−（ＮＣＯ）ｒ（式中、Ｒ１０はｒ価の有機基を表し、ｒは１以上の整数である。）で表されるポリイソシアネート化合物とを   含むモノマー成分を反応させて得られるものの１種以上、
である、項１〜３のいずれかに記載の水性美爪料組成物。
項５：前記（Ｃ）疎水変性ポリウレタンが、
（ＰＥＧ−２４０／デシルテトラデセス−２０／ヘキサメチレンジイソシアネート）コポリマー、及び／又は、（ＰＥＧ−２４０／テトラデシルオクタデセス−１００／エチルヘキシルグリセリン／ヘキサメチレンジイソシアネート）コポリマー、である、項１〜４のいずれかに記載の水性美爪料組成物。
【発明の効果】
【００１１】
本発明によれば、成膜性、光沢、塗り感及びレベリングのすべての点で優れるとともに、顔料を含む場合であっても経時的に顔料の沈降が発生しない水性美爪料組成物を得ることができる。
【発明を実施するための形態】
【００１２】
本発明の水性美爪料組成物は、いわゆる一般のマニキュアやペディキュアのように爪の表面に被覆を行うための組成物であり、使用者自身の爪の表面を必要に応じてサンディングする等して凹凸がある表面に被覆してもよく、また必要に応じて、着色剤等を添加して下塗りして得た下塗り層の上に被覆してもよく、さらに本発明の水性美爪料組成物から形成してなる層の上に上塗り層を形成してもよい。また本発明の美爪料組成物自体を下塗り層用や上塗り層用の美爪料組成物とすることもできる。
【００１３】
本発明の水性美爪料組成物を下塗り層（ベースコート）として使用するときには、一般的には透明又は僅かに黄色の色調のものとして用いられるが、場合により微量の紫や青の着色剤を配合して、経時劣化による色調の変化を防止することができる。
本発明の水性美爪料組成物は、着色剤を含有させることにより、ソリッドカラーやラメ調、金属光沢調、暗色や明色等多彩に着色される着色層（カラーコート）として使用することができる。
【００１４】
本発明の水性美爪料組成物を上塗り層（トップコート）として使用するときには、下塗り層（ベースコート）として用いる場合と同様に、透明又は僅かに黄色の色調のものとして用いられるが、場合により微量の紫や青の着色剤を配合して、経時劣化による色調の変化を防止してもよい。最上層であることから、爪表面の美感のために艶を発揮させることが必要である。
いずれの層用として使用する場合であっても、乾燥後少なくとも３日間、欠けたり、剥がれたりすることなく、また下層や使用者の爪に対して浮きが発生しないことが必要である。
【００１５】
以下に本発明の水性美爪料組成物の一実施態様について説明する。なお、本発明は、以下の実施形態及び実施態様に限定されるものではなく、本発明の範囲において適宜変更を加えて実施することができる。
本発明の水性美爪料組成物は、（Ａ）アクリル樹脂系エマルジョン、（Ｂ）１，２−オクタンジオール、（Ｃ）疎水変性ポリウレタン、及び、（Ｄ）カルボキシビニルポリマーを含有するものである。また、これら（Ａ）〜（Ｄ）に加えて、水性美爪料組成物において通常使用される各種添加剤等の（Ｅ）その他の成分を含んでいてもよい。
以下、本発明の水性美爪料組成物について詳述する。
【００１６】
［（Ａ）アクリル樹脂系エマルジョン］
本発明の水性美爪料組成物は、アクリル樹脂系エマルジョンを含有するものである。
ここで、アクリル樹脂系エマルジョンは、（メタ）アクリル酸や（メタ）アクリル酸のエステルを単量体成分として含む共重合体である樹脂のエマルジョンである。そのような共重合体である樹脂を構成する単量体としては以下の親水性単量体及び疎水性単量体からなるものがあげられる。
【００１７】
親水性単量体としては（メタ）アクリル酸、イタコン酸、マレイン酸、フマール酸、クロトン酸等のエチレン性不飽和カルボン酸；ヒドロキシエチル（メタ）アクリレート、ヒドロキシプロピル（メタ）アクリレート、ヒドロキシブチル（メタ）アクリレート、グリシジル（メタ）アクリレート、エチレングリコールモノ（メタ）アクリレート、ジエチレングリコールモノ（メタ）アクリレート、ポリエチレングリコールモノ（メタ）アクリレート、ポリエチレングリコールジ（メタ）アクリレート等のヒドロキシ基、グリシジル基又はポリオキシアルキレン基含有エチレン性単量体；（メタ）アクリルアミド、Ｎ−メチロール（メタ）アクリルアミド、Ｎ−ダイアセトン（メタ）アクリルアミド等のエチレン性アミド；アミノエチル（メタ）アクリレート、アミノプロピル（メタ）アクリレート、Ｎ，Ｎ−ジメチルアミノエチル（メタ）アクリレート、Ｎ,Ｎ−ジメチルアミノプロピル（メタ）アクリレート、Ｎ,Ｎ−ジエチルアミノエチル（メタ）アクリレート、Ｎ,Ｎ−ジエチルアミノプロピル（メタ）アクリレート、Ｎ,Ｎ,Ｎ−トリメチルアミノエチル（メタ）アクリレート、Ｎ,Ｎ,Ｎ−トリメチルアミノプロピル（メタ）アクリレート等のエチレン性アミン又はその塩等があげられる。これら親水性単量体の１種又は２種以上のものを用いることができる。
【００１８】
疎水性単量体としては、スチレン、α−メチルスチレン、クロロスチレン、アルキルスチレン、ジビニルベンゼン等の芳香族モノ及びジビニル化合物；メチル（メタ）アクリレート、エチル（メタ）アクリレート、プロピル（メタ）アクリレート、ブチル（メタ）アクリレート、シクロヘキシル（メタ）アクリレート、２−エチルヘキシル（メタ）アクリレート、ターシャリーブチル（メタ）アクリレート等の（メタ）アクリル酸エステル；（メタ）アクリロニトリル等のシアン化ビニル化合物；酢酸ビニル等のビニルエステル；塩化ビニル、塩化ビニリデン等のハロゲン化ビニル；トリフルオロメチル（メタ）アクリレート、トリフルオロエチル（メタ）アクリレート、パーフルオロプロピル（メタ）アクリレート、２，２，３，３−テトラフルオロプロピル（メタ）アクリレート、パーフルオロブチル（メタ）アクリレート、２，２，３，３，４，４−ヘキサフルオロブチル（メタ）アクリレート、パーフルオロヘキシル（メタ）アクリレート、パーフルオロオクチル（メタ）アクリレート等のフッ素系単量体、シリコーンマクロモノマー等があげられる。これら疎水性単量体の１種又は２種以上のものを用いることができる。
【００１９】
本発明の水性美爪料組成物において使用するアクリル樹脂系エマルジョンとしては、（メタ）アクリル酸アルキルエステル共重合体系エマルジョン、アクリル酸エステル−メタクリル酸エステル共重合体系エマルジョン、（メタ）アクリル酸アルキルエステル−スチレン共重合体系エマルジョン等が好ましく、硬度や光沢の点から、（メタ）アクリル酸アルキルエステル−スチレン共重合体系エマルジョンがより好ましい。 
本発明にて使用するアクリル樹脂系エマルジョンとしては、１種のアクリル樹脂系エマルジョンを使用してもよく、２種以上のアクリル樹脂系エマルジョンを使用してもよい。２種以上のアクリル樹脂系エマルジョンを用いる場合には、ガラス転移温度や平均粒子径が互いに異なる２種以上のアクリル樹脂系エマルジョンを使用してもよい。
【００２０】
本発明の水性美爪料組成物において使用するアクリル樹脂系エマルジョンとしては、粒子径分布が８０ｎｍ以下においてピークを有し、かつガラス転移温度が２０〜４５℃のアクリル樹脂系エマルジョンを含むものが好ましく、中でもガラス転移温度が３５℃以下のアクリル樹脂系エマルジョンを含むものがより好ましく、粒子径分布が５５ｎｍ以下においてピークを有することがさらに好ましい。
８０ｎｍを超える粒子径においてもピークを有するようなアクリル樹脂系エマルジョンを使用する組成とすることもできる。
【００２１】
なお、粒子径分布が８０ｎｍ以下とは、アクリル樹脂系エマルジョンの樹脂粒子の粒子径毎の含有量の分布を作成したときに、その含有量が最大の粒子径が８０ｎｍ以下であることを指す。
このようなアクリル樹脂系エマルジョンとしては、ジュリマーＥＴ−４１０（東亞合成社製商品名）、ＴＯＣＲＹＬ  ＢＣＸ−３１０１（トーヨーケム社製商品名）、ＴＯＣＲＹＬ  ＢＣＸ−６２０２（トーヨーケム社製商品名）又はＴＯＣＲＹＬ  ＢＣＸ−６０２０（トーヨーケム社製商品名）が好ましく使用され、これらを併用することがより好ましい。
【００２２】
本発明の水性美爪料組成物において２種以上のアクリル樹脂系エマルジョンが使用される場合には、これらのアクリル樹脂系エマルジョンのうち、ガラス転移温度が最も高い高Ｔｇアクリル樹脂系エマルジョンとしては、好ましくはガラス転移温度が３５〜４５℃、さらに好ましくは３７〜４４℃であり、平均粒子径が４０〜５５ｎｍ、好ましくは４５〜５２ｎｍである。また、これらのアクリル樹脂系エマルジョンのうち、ガラス転移温度が最も低い低Ｔｇアクリル樹脂系エマルジョンとしては、ガラス転移温度が２０〜３５℃、好ましくは２２〜３０℃であり、平均粒子径が８０〜１００ｎｍ、好ましくは８５〜９５ｎｍである。
本発明において２種以上のアクリル樹脂系エマルジョンが使用される場合には、ガラス転移温度が高く平均粒子径が小さいアクリル樹脂系エマルジョンと、ガラス転移温度が低く平均粒子径が大きいアクリル樹脂系エマルジョンとを含むものが好ましい。
【００２３】
本発明の水性美爪料組成物において使用されるアクリル樹脂系エマルジョンの樹脂分の含有量は、特に制限されず、水性美爪料組成物に付与すべき特性等に応じて適宜設定すればよい。アクリル樹脂系エマルジョンの樹脂分の含有量としては、例えば、水性美爪料組成物全体に対して１０〜６０質量％であり、好ましくは２０〜４０質量％、より好ましくは２５〜３５質量％である。
【００２４】
アクリル樹脂系エマルジョンの樹脂分の含有量が水性美爪料組成物全体に対して１０質量％未満であると、十分に塗膜を形成できず成膜性が悪化する。
アクリル樹脂系エマルジョンの樹脂分の含有量が水性美爪料組成物全体に対して６０質量％を超えると、水性美爪料組成物の粘度が高くなりすぎて塗り感が悪化する。
【００２５】
さらに２種以上のアクリル樹脂系エマルジョンを配合する場合、その樹脂分全体に対する平均粒子径が最も小さいアクリル樹脂系エマルジョン由来のアクリル樹脂の含有比率は３０〜９０質量％であり、平均粒子径が最も大きいアクリル樹脂系エマルジョン由来のアクリル樹脂の含有比率は１０〜７０質量％である。
【００２６】
［（Ｂ）１，２−オクタンジオール］
本発明の水性美爪料組成物は、１，２−オクタンジオールを含有する。
本発明の水性美爪料組成物において使用される１，２−オクタンジオールの含有量は、特に制限されず、水性美爪料組成物に付与すべき特性等に応じて適宜設定すればよい。１，２−オクタンジオールの含有量としては、例えば、水性美爪料組成物全体に対して０．０５〜１０質量％であり、好ましくは０．１５〜４．５質量％、より好ましくは０．３〜３．０質量％である。
【００２７】
１，２−オクタンジオールの含有量が水性美爪料組成物全体に対して０．０５質量％未満であると、水性美爪料組成物の塗膜の光沢が悪化し、また、２種以上のアクリル樹脂系エマルジョンを用いた場合に相溶性が悪化する。
１，２−オクタンジオールの含有量が水性美爪料組成物全体に対して１０質量％を超えると、水性美爪料組成物の粘度が高くなりすぎて塗り感が悪化する。
１，２−オクタンジオールを水性美爪料組成物に配合させることによって、爪表面に形成された本発明の水性美爪料組成物の塗膜は、成膜性及び光沢性に優れるものとなる。
なお、１，２−オクタンジオールは、可塑剤としての性質を備えながら、防腐剤としての性質も発揮する。
【００２８】
［（Ｃ）疎水変性ポリウレタン］
本発明の水性美爪料組成物は、疎水変性ポリウレタンを含有するものである。
疎水変性ポリウレタンとしては、会合性増粘剤としての機能を有するものが好ましい。
会合性増粘剤とは、親水基部を骨格とし、末端に疎水性部分をもつコポリマーであり、水性媒体中でコポリマーの疎水性部分同士が会合し、親水部がループ状又はブリッジ状をなすことにより増粘作用を示す増粘剤であると考えられているものである。
【００２９】
本発明の水性美爪料組成物に含有される疎水変性ポリウレタンとしては、
（ｃ−１）下記一般式（１）
Ｒ１−{(Ｏ−Ｒ２)ｋ−ＯＣＯＮＨ−Ｒ３[−ＮＨＣＯＯ−(Ｒ４−Ｏ)ｎ−Ｒ５]ｈ}ｍ  ・・・（１）
（式中、Ｒ１はｍ価の有機基を表し、Ｒ２及びＲ４は互いに同一でも異なってもよい２価の有機基を表し、Ｒ３はウレタン結合を有していてもよいｈ価の有機基を表し、Ｒ５は１価の有機基を表し、ｋ及びｎは括弧内の構造の繰返し単位数であって各々独立に０〜１０００の整数であり、ｈは１以上の整数であり、ｍは１以上の整数である。）
で表されるものの１種以上、及び／又は、
（ｃ−２）モノヒドロキシ化合物と、ポリオキシアルキレングリコール化合物と、モノグリセリルエーテル化合物と、ポリイソシアネート化合物とを含むモノマー成分を反応させて得られるものの１種以上、
が好ましく用いられる。
これらの疎水変性ポリウレタンとしては、分子の末端に疎水性基を有し、分子の骨格部分が親水性部位を有している、分子末端が疎水変性されたものが好ましく用いられる。
以下、上記（ｃ−１）の疎水変性ポリウレタン及び（ｃ−２）の疎水変性ポリウレタンについて詳説する。
【００３０】
＜（ｃ−１）の疎水変性ポリウレタン＞
（ｃ−１）の疎水変性ポリウレタンは、下記一般式（１）
Ｒ１−{(Ｏ−Ｒ２)ｋ−ＯＣＯＮＨ−Ｒ３[−ＮＨＣＯＯ−(Ｒ４−Ｏ)ｎ−Ｒ５]ｈ}ｍ  ・・・（１）
（式中、Ｒ１はｍ価の有機基を表し、Ｒ２及びＲ４は互いに同一でも異なってもよい２価の有機基を表し、Ｒ３はウレタン結合を有していてもよいｈ価の有機基を表し、Ｒ５は１価の有機基を表し、ｋ及びｎは括弧内の構造の繰返し単位数であって各々独立に０〜１０００の整数であり、ｈは１以上の整数であり、ｍは１以上の整数である。）
で表されるものの１種以上である。
【００３１】
一般式（１）で表される疎水変性ポリウレタンは、例えば、式：Ｒ１−［（Ｏ−Ｒ２）ｋ−ＯＨ］ｍで表される少なくとも１種のポリエーテルポリオール、式：Ｒ３−（ＮＣＯ）ｈ＋１で表される少なくとも１種のポリイソシアネート、及び、式：ＨＯ−（Ｒ４−Ｏ）ｎ−Ｒ５で表される少なくとも１種のポリエーテルモノアルコールを反応させることにより得られる。ここで、Ｒ１、Ｒ２、Ｒ３、Ｒ４、Ｒ５、ｋ、ｍ、ｈ、及び、ｎは、一般式（１）における規定と同じである。
【００３２】
前記ポリエーテルポリオール、ポリイソシアネート及びポリエーテルモノアルコールの反応比率は、特に限定されないが、イソシアネート基のヒドロキシ基に対する比が、０．８：１から１．４：１の間のＮＣＯ／ＯＨの範囲内となるようにするのが好ましい。
【００３３】
式：Ｒ１−［（Ｏ−Ｒ２）ｋ−ＯＨ］ｍで表される少なくとも１種のポリエーテルポリオールは、ｍ価のポリオール、及び／又は、ｍ価のポリオールと、アルキレンオキシド（例えば、エチレンオキシド、プロピレンオキシド、ブチレンオキシド）、エピクロロヒドリン、スチレンオキシド又はこれらに類する化合物との付加重合物である。
【００３４】
ｍ価のポリオールは、好ましくは２〜８価ポリオールであり、例えば、エチレングリコール、プロピレングリコール、ブチレングリコール、ヘキサメチレングリコール、ネオペンチルグリコール、ポリオキシエチレングリコール、ポリオキシプロピレングリコール等の２価アルコール；グリセリン、トリオキシイソブタン、１，２，３−ブタントリオール、１，２，３−ペンタントリオール、２−メチル−１，２，３−プロパントリオール、２−メチル−２，３，４−ブタントリオール、２−エチル−１，２，３−ブタントリオール、２，３，４−ペンタントリオール、２，３，４−ヘキサントリオール、４−プロピル−３，４，５−ヘプタントリオール、２，４−ジメチル−２，３，４−ペンタントリオール、ペンタメチルグリセロール、ペンタグリセロール、１，２，４−ブタントリオール、１，２，４−ペンタントリオール、トリメチロールエタン、トリメチロールプロパン等の３価アルコール；ペンタエリスリトール、１，２，３，４−ペンタンテトラオール、２，３，４，５−ヘキサンテトラオール、１，２，４，５−ペンタンテトラオール、１，３，４，５−ヘキサンテトラオール等の４価アルコール；アドニトール、アラビトール、キシリトール等の５価アルコール；ジペンタエリスリトール、ソルビトール、マンニトール、イジトール等の６価アルコール；スクロース等の８価アルコールの１種以上を用いることができる。
【００３５】
ｍ価のポリオールに付加されるアルキレンオキシド、エピクロロヒドリン、スチレンオキシド又はこれらに類する化合物は、単独重合されてもよく、又は少なくとも２つの材料でランダム重合もしくはブロック重合されてもよい。付加（付加重合）のための手順は、従来の手順であってもよい。また、重合度ｋは、０〜１，０００の範囲内、好ましくは１〜５００の範囲内、より好ましくは１０〜２００の範囲内で選択される。好ましくは、Ｒ２を占めるエチレン基（−ＣＨ２ＣＨ２−）の比は、Ｒ２の総量に対して、５０〜１００質量％の範囲内であることが好ましい。
式：Ｒ１−［（Ｏ−Ｒ２）ｋ−ＯＨ］ｍで表されるポリエーテルポリオールの重量平均分子量は、５００〜１００，０００の範囲内であり、好ましくは１，０００〜５０，０００の範囲内である。
【００３６】
式：Ｒ３−（ＮＣＯ）ｈ＋１で表される少なくとも１種のポリイソシアネートは、分子内に少なくとも２つのイソシアネート基を有するものであれば特に限定されない。ポリイソシアネートとしては、例えば、脂肪族ポリイソシアネート、芳香族ポリイソシアネート、脂環族ポリイソシアネート、芳香脂肪族ポリイソシアネート、これらのポリイソシアネートの誘導体等である。
【００３７】
前記脂肪族ポリイソシアネートとしては、例えば、トリメチレンジイソシアネート、テトラメチレンジイソシアネート、ヘキサメチレンジイソシアネート、ペンタメチレンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、ダイマー酸ジイソシアネート、リジンジイソシアネート等の脂肪族ジイソシアネート；２，６−ジイソシアナトヘキサン酸２−イソシアナトエチル、１，６−ジイソシアナト−３−イソシアナトメチルヘキサン、１，４，８−トリイソシアナトオクタン、１，６，１１−トリイソシアナトウンデカン、１，８−ジイソシアナト−４−イソシアナトメチルオクタン、１，３，６−トリイソシアナトヘキサン、２，５，７−トリメチル−１，８−ジイソシアナト−５−イソシアナトメチルオクタン等の脂肪族トリイソシアネート；等の１種以上を用いることができる。
【００３８】
前記脂環族ポリイソシアネートとしては、例えば、１，３−シクロペンタンジイソシアネート、１，３−シクロペンテンジイソシアネート、１，４−シクロヘキサンジイソシアネート、１，３−シクロヘキサンジイソシアネート、イソホロンジイソシアネート、水添トリレンジイソシアネート、２−メチル−１，３−シクロヘキシレンジイソシアネート、１，３−もしくは１，４−水添キシリレンジイソシアネート又はその混合物、水添ジフェニルメタンジイソシアネート（ＭＤＩ）、ノルボルナンジイソシアネート等の脂環族ジイソシアネート；１，３，５−トリイソシアナトシクロヘキサン、１，３，５−トリメチルイソシアナトシクロヘキサン、２−（３−イソシアナトプロピル）−２，５−ジ（イソシアナトメチル）−ビシクロ（２．２．１）ヘプタン、２−（３−イソシアナトプロピル）−２，６−ジ（イソシアナトメチル）−ビシクロ（２．２．１）ヘプタン、３−（３−イソシアナトプロピル）−２，５−ジ（イソシアナトメチル）−ビシクロ（２．２．１）ヘプタン、５−（２−イソシアナトエチル）−２−イソシアナトメチル−３−（３−イソシアナトプロピル）−ビシクロ（２．２．１）ヘプタン、６−（２−イソシアナトエチル）−２−イソシアナトメチル−３−（３−イソシアナトプロピル）−ビシクロ（２．２．１）ヘプタン、５−（２−イソシアナトエチル）−２−イソシアナトメチル−２−（３−イソシアナトプロピル）−ビシクロ（２．２．１）−ヘプタン、６−（２−イソシアナトエチル）−２−イソシアナトメチル−２−（３−イソシアナトプロピル）−ビシクロ（２．２．１）ヘプタン等の脂環族トリイソシアネート；等の１種以上を用いることができる。
【００３９】
前記芳香脂肪族ポリイソシアネートとしては、例えば、メチレンビス（４，１−フェニレン）ジイソシアネート（ジフェニルメタンジイソシアネート：ＭＤＩ）、１，３−もしくは１，４−キシリレンジイソシアネート又はその混合物、ω，ω’−ジイソシアナト−１，４−ジエチルベンゼン、１，３−もしくは１，４−テトラメチルキシリレンジイソシアネート又はその混合物等の芳香脂肪族ジイソシアネート；１，３，５−トリイソシアナトメチルベンゼン等の芳香脂肪族トリイソシアネート；等の１種以上を用いることができる。
【００４０】
前記芳香族ポリイソシアネートとしては、例えば、ｍ−フェニレンジイソシアネート、ｐ−フェニレンジイソシアネート、４，４'−ジフェニルジイソシアネート、１，５−ナフタレンジイソシアネート、２，４−もしくは２，６−トリレンジイソシアネート又はその混合物、４，４'−トルイジンジイソシアネート、４，４'−ジフェニルエーテルジイソシアネート等の芳香族ジイソシアネート；トリフェニルメタン−４，４'，４''−トリイソシアネート、１，３，５−トリイソシアナトベンゼン、２，４，６−トリイソシアナトトルエン等の芳香族トリイソシアネート；４，４'−ジフェニルメタン−２，２'，５，５'−テトライソシアネート等の芳香族テトライソシアネート；等の１種以上を用いることができる。
【００４１】
前記ポリイソシアネートの誘導体としては、例えば、上記したポリイソシアネートのダイマー（二量体）、トリマー（三量体）、ビウレット、アロファネート、ウレトジオン、ウレトイミン、イソシアヌレート、オキサジアジントリオン、ポリメチレンポリフェニルポリイソシアネート（クルードＭＤＩ、ポリメリックＭＤＩ）、クルードＴＤＩ等の１種以上を用いることができる。
【００４２】
また、前記ポリイソシアネート化合物とポリオールとの反応により得られるポリウレタンポリイソシアネートを用いることができる。ポリオールとしては、２〜８価ポリオールが好ましく、例えば、前記のｍ価のポリオールとして記載したポリオールの１種以上を用いることができる。
【００４３】
式：ＨＯ−（Ｒ４−Ｏ）ｎ−Ｒ５で表される少なくとも１種のポリエーテルモノアルコールは、直鎖状、分岐鎖状、環状又は第２級の１価アルコールと、アルキレンオキシド（例えば、エチレンオキシド、プロピレンオキシド、ブチレンオキシド）、エピクロロヒドリン、スチレンオキシド又はこれらに類する化合物との付加重合物である。
Ｒ５は、炭素数６〜４０、好ましくは８〜３６、より好ましくは１２〜２４の有機基である疎水性基であることが好ましい。有機基としては、フッ素原子を有していてもよい炭化水素基であり、例えば、アルキル基、シクロアルキル基、アルケニル基、アルキルアリール基、シクロアルケニル基等である。
【００４４】
直鎖状、分岐鎖状、環状又は第２級の１価アルコールとしては、例えば、１−ヘキサノール、２−エチルヘキサノール、１−オクタノール、１−デカノール、１−ドデカノール、１−テトラデカノール、１−ヘキサデカノール、１−オクタデカノール、２−ブチルオクタノール、２−ヘキシルデカノール、２−オクチルデカノール、１−イソノナノール、１−イソオクタデカノール、１−イソウンデカノール、１−イソトリデカノール、デシルテトラデカノール、テトラデシルオクタデカノール、ジ−ｎ−オクチルアミノエタノール、ジ−２−エチルヘキシルアミノエタノール、ジ−ヘキシルアミノエタノール、２−（ジフェニルホスフィノ）エチルアミン、２−（ジオクチルアミノ）−エタノール、及び２−（ジエチルヘキシルアミノ）−エタノール等の１種以上を用いることができる。
【００４５】
一般式（１）で表される化合物は、例えば、式：Ｒ１−［（Ｏ−Ｒ２）ｋ−ＯＨ］ｍで表される少なくとも１種のポリエーテルポリオール、式：Ｒ３−（ＮＣＯ）ｈ＋１で表される少なくとも１種のポリイソシアネート、及び、式：ＨＯ−（Ｒ４−Ｏ）ｎ−Ｒ５で表される少なくとも１種のポリエーテルモノアルコールを、加熱することで、ポリオールとポリイソシアネートの通常の反応と同様の手段により反応させることで生成することができる。
【００４６】
一般式（１）で表される疎水変性ポリウレタンは、（ＰＥＧ−２４０／デシルテトラデセス−２０／ヘキサメチレンジイソシアネート）コポリマー（ＡＤＥＫＡ社製商品名  アデカノールＧＴ−７００、ＧＴ−７３０ ）、（ステアレス−１００／ＰＥＧ−１３６／ＨＤＩ）コポリマー（Ｒｈｅｏｘ社製商品名Ｒｈｅｏｌａｔｅ  ＦＸ  １１００）として市販されている。
本発明においては、（ＰＥＧ−２４０／デシルテトラデセス−２０／ヘキサメチレンジイソシアネート）コポリマー（ＡＤＥＫＡ社製商品名アデカノールＧＴ−７００、ＧＴ−７３０）を用いることが特に好ましい。
【００４７】
＜（ｃ−２）の疎水変性ポリウレタン＞
（ｃ−２）の疎水変性ポリウレタンは、式：ＨＯ−（Ｒ６−Ｏ）ｐ−Ｒ７（式中、Ｒ６は２価の有機基を表し、Ｒ７は１価の有機基を表し、ｐは括弧内の構造の繰返し単位数であって０〜１０００の整数であり、Ｒ６が複数ある場合には互いに同一でも異なってもよい。）で表されるモノヒドロキシ化合物と、式：ＨＯ−（Ｒ８−Ｏ）ｑ−Ｈ（式中、Ｒ８は２価の有機基を表し、ｑは括弧内の構造の繰返し単位数であって２〜１０００の整数であり、Ｒ８が複数ある場合には互いに同一でも異なってもよい。）で表されるポリオキシアルキレングリコール化合物と、式：ＨＯ−ＣＨ２−ＣＨ（ＯＨ）−ＣＨ２−Ｏ−Ｒ９（式中、Ｒ９は１価の有機基を表す。）で表されるモノグリセリルエーテル化合物と、式：Ｒ１０−（ＮＣＯ）ｒ（式中、Ｒ１０はｒ価の有機基を表し、ｒは１以上の整数である。）で表されるポリイソシアネート化合物とを  含むモノマー成分を反応させて得られるものの１種以上である 。
【００４８】
前記式：ＨＯ−（Ｒ６−Ｏ）ｐ−Ｒ７で表されるモノヒドロキシ化合物としては、前記（ｃ−１）の疎水変性ポリウレタンの合成に用いられる式：ＨＯ−（Ｒ４−Ｏ）ｎ−Ｒ５と同様の化合物の１種以上を用いることができる。
【００４９】
前記式：ＨＯ−（Ｒ８−Ｏ）ｑ−Ｈで表されるポリオキシアルキレングリコール化合物としては、Ｒ８が炭素数２〜８のアルキレン基であるポリオキシエチレングリコールであって、例えば、ポリオキシエチレングリコール、ポリオキシプロピレングリコール、ポリオキシブチレングリコール、ポリ（オキシエチレン／ポリオキシプロピレン）グリコール等の１種以上を用いることができる。
【００５０】
前記式：ＨＯ−ＣＨ２−ＣＨ（ＯＨ）−ＣＨ２−Ｏ−Ｒ９で表されるモノグリセリルエーテル化合物は、Ｒ９が炭素数５〜１２の有機基であるモノグリセリルエーテル化合物であって、例えば、モノペンチルグリセリルエーテル、モノヘキシルグリセリルエーテル、モノヘプチルグリセリルエーテル、モノオクチルグリセリルエーテル、モノ２−エチルヘキシルグリセリルエーテル、モノノニルグリセリルエーテル、モノデシルグリセリルエーテル、モノウンデシルグリセリルエーテル、モノドデシルグリセリルエーテル等の１種以上を用いることができる。
【００５１】
前記式：Ｒ１０−（ＮＣＯ）ｒで表されるポリイソシアネート化合物としては、前記（ｃ−１）の疎水変性ポリウレタンの合成に用いられる式：Ｒ３−（ＮＣＯ）ｈ＋１で表される少なくとも１種のポリイソシアネートと同様の化合物の１種以上を用いることができる。
【００５２】
各成分の反応比は、例えば、前記ポリオキシアルキレングリコール化合物１０モルに対して、前記モノヒドロキシ化合物が１０〜３０モル、前記モノグリセリルエーテル化合物が５〜２０モル及びイソシアネート化合物が２０〜５０モルであることが好ましい。
【００５３】
各成分を反応させる際には、前記モノヒドロキシ化合物、前記ポリオキシアルキレングリコール化合物及び前記モノグリセリルエーテル化合物の混合物に、前記イソシアネート化合物を添加して反応させることができる。
【００５４】
（ｃ−２）の疎水変性ポリウレタンは、（ＰＥＧ−２４０／テトラデシルオクタデセス−１００／エチルヘキシルグリセリン／ヘキサメチレンジイソシアネート）コポリマー（ＡＤＥＫＡ社製商品名アデカノールＧＴ−９３０；ポリウレタン５９）として市販されており、本発明においては、これを用いることが特に好ましい。
【００５５】
本発明の水性美爪料組成物において使用される疎水変性ポリウレタンの含有量は、特に制限されず、水性美爪料組成物に付与すべき特性等に応じて適宜設定すればよい。疎水変性ポリウレタンの含有量 としては、例えば、水性美爪料組成物全体に対して０．０１５〜１．５質量％ であり、好ましくは０．０３〜０．６質量％、より好ましくは０．１５〜０．３質量％である。
【００５６】
疎水変性ポリウレタンの含有量が水性美爪料組成物全体に対して０．０１５質量％未満であると、顔料の沈降が発生し、また、顔料の分散安定性が悪化するおそれがある。
疎水変性ポリウレタンの含有量が水性美爪料組成物全体に対して１．５質量％を超えると、水性美爪料組成物の粘度が高くなりすぎて塗り感が悪化する。
【００５７】
［（Ｄ）カルボキシビニルポリマー］
本発明の水性美爪料組成物において使用されるカルボキシビニルポリマーは、カルボキシル基を有する水溶性のビニルポリマーであり、例えば、アクリル酸及び／又はメタクリル酸を主鎖として、アリルショ糖やペンタエリスリトールのアリルエーテル等による架橋構造を有するポリマーである。
【００５８】
本発明の水性美爪料組成物において使用されるカルボキシビニルポリマーとしては、市販品を使用することができる。カルボキシビニルポリマーの市販品としては、具体的には、Ｌｕｂｒｉｚｏｌ  Ａｄｖａｎｃｅｄ  Ｍａｔｅｒｉａｌｓ社製商品名カーボポール９４０、同カーボポール９４１、同カーボポール９８０、同カーボポール９８１；和光純薬工業株式会社製商品名ハイビスワコー１０３、同ハイビスワコー１０４、同ハイビスワコー１０５；東亞合成株式会社製商品名ジュンロンＰＷ−１２０、同ジュンロンＰＷ−１２１、同ジュンロンＰＷ−３１２Ｓ；住友精化株式会社製商品名ＡＱＵＰＥＣ  ＨＶ−５０１Ｅ、同ＡＱＵＰＥＣ  ＨＶ−５０５Ｅ；３Ｖシグマ社製商品名シンタレンＫ、同シンタレンＬ等があげられる。
【００５９】
本発明の水性美爪料組成物において使用されるカルボキシビニルポリマーとしては、１種のカルボキシビニルポリマーを使用してもよく、２種以上のカルボキシビニルポリマーを使用してもよい。
【００６０】
本発明の水性美爪料組成物において使用されるカルボキシビニルポリマーの含有量は、特に制限されず、水性美爪料組成物に付与すべき特性等に応じて適宜設定すればよい。カルボキシビニルポリマーの含有量としては、例えば、水性美爪料組成物全体に対して０．００１〜５質量％であり、好ましくは０．００５〜１質量％、より好ましくは０．０１〜０．５質量％である。
カルボキシビニルポリマーの含有量が水性美爪料組成物全体に対して０．００１質量％未満であったり又は５質量％を超えると、水性美爪料組成物に浮遊物や沈殿物が発生するおそれがある。
【００６１】
［（Ｅ）その他の成分］
本発明の水性美爪料組成物には、目的とする色調、塗り感、成膜性、光沢、レベリング性、沈降防止性等に応じて、さらに各種の成分を含むことができる。
このような成分としては、塗膜形成剤、ポリマーポリオール、着色剤（着色顔料、光輝顔料、染料、蛍光顔料、着色樹脂粒子等）、溶剤、成膜助剤・可塑剤、界面活性剤、増粘剤、湿潤剤、泡消剤、ｐＨ調整剤、防腐剤、その他の成分等の水性美爪料組成物の分野で通常使用されている添加剤があげられる。
【００６２】
＜塗膜形成剤＞
本発明の水性美爪料組成物に含まれていてもよい塗膜形成剤としては、前記（Ａ）アクリル樹脂系エマルジョン以外の成分であって、水性美爪料組成物において塗膜形成剤としての機能を発揮することができる成分であればいずれのものでも用いることができる。
【００６３】
このような塗膜形成剤としては、例えば、ポリオレフィン樹脂系エマルジョン、スチレン樹脂系エマルジョン、塩化ビニル樹脂系エマルジョン、酢酸ビニル樹脂系エマルジョン、スチレン−ブタジエン共重合樹脂系エマルジョン、スチレン−アクリル共重合樹脂系ポリマーエマルジョン、塩化ビニル樹脂系ポリマーエマルジョン、塩化ビニリデン樹脂系エマルジョン、フッ素樹脂系エマルジョン、合成ゴム系エマルジョン、コアシェル重合体系エマルジョン、ポリウレタン樹脂系エマルジョン、ポリエステル樹脂系エマルジョン、アルキッド樹脂系エマルジョン等の１種以上を用いることができる。
【００６４】
本発明の水性美爪料組成物において含まれていてもよい塗膜形成剤の含有量は、特に制限されず、水性美爪料組成物に付与すべき成膜性や塗り感等に応じて適宜設定すればよい。塗膜形成剤の含有量としては、例えば、水性美爪料組成物全体に対しての樹脂量として０〜４０質量％となる量であり、好ましくは０〜２０質量％、より好ましくは０〜１０質量％である。
塗膜形成剤の樹脂量の含有量が水性美爪料組成物全体に対して４０質量％を超えると、水性美爪料組成物の粘度が高くなり塗り感等が悪化する可能性がある。
【００６５】
＜ポリマーポリオール＞
本発明の水性美爪料組成物に含まれていてもよいポリマーポリオールとしては、任意のポリマーポリオールを用いることができる。
【００６６】
このようなポリマーポリオールとしては、例えば、ポリエステルポリオール、ポリエーテルポリオール、アクリルポリオール、ポリブタジエンポリオール、フェノリックポリオール等の少なくとも１種以上を使用することができる。これらのうち、アクリルポリオール、ポリエステルポリオール及びポリエーテルポリオールの少なくとも１種が好ましく、特にポリエステルポリオール及びポリエーテルポリオールの少なくとも１種が好ましい。
【００６７】
ポリエステルポリオールとしては、縮合型ポリエステルポリオール、付加重合ポリエステルポリオール、ポリカーボネートポリオール等があげられる。
縮合型ポリエステルポリオールとしては、エチレングリコール、プロピレングリコール、ジエチレングリコール、１，４−ブタンジオール、ネオペンチルグリコール、１，６−ヘキサンジオール、３−メチル−１，５−ペンタンジオール、１，９−ノナンジオール、１，４−ヘキサンジメタノール、ダイマー酸ジオール、ポリエチレングリコール等のポリオール化合物と、アジピン酸、イソフタル酸、テレフタル酸、セバシン酸等の有機多塩基酸との縮合反応によって得られたものがあげられる。
付加重合ポリエステルポリオールとしては、ポリカプロラクトンがあげられる。
ポリカーボネートポリオールとしては、ポリオールの直接ホスゲン化、ジフェニルカーボネートによるエステル交換法等によって合成されたものがあげられる。
【００６８】
ポリマーポリオールの重量平均分子量は、特に限定されないが、好ましくは１００〜１００，０００である。
本発明の水性美爪料組成物において使用してもよいポリマーポリオールの含有量は、特に制限されず、水性美爪料組成物に付与すべき特性等に応じて適宜設定すればよい。ポリマーポリオールの含有量としては、例えば、水性美爪料組成物全体に対して０〜４０質量％となる量であり、好ましくは０．１〜４０質量％、より好ましくは２〜１５質量％である。
【００６９】
上記のポリオール類には、希釈剤としての機能に加えて、本発明の組成物において付着性を向上させる働きもあり、例えば、水性美爪料組成物全体に対して０．１〜４０質量％、好ましくは２〜１５質量％となる量含有させることにより、付着性をより向上させることができる。
【００７０】
＜着色剤＞
本発明の水性美爪料組成物に含まれていてもよい着色剤としては、水性美爪料組成物を着色することができる成分であればいずれのものでも用いることができる。
【００７１】
このような着色剤としては、例えば、無機着色顔料、有機着色顔料、光輝顔料、蛍光顔料、着色樹脂粒子、染料等の少なくとも１種を使用することができる。着色剤の状態としては、粒子状や分散液状のものが用いられてよく、また、所望の色調とするために、２種以上の着色剤を混合して使用してもよい。
これらのうち、顔料や着色樹脂粒子等の粒子は、シランカップリング剤、樹脂、顔料誘導体等の表面処理剤で表面処理されたものであってもよく、表面処理されていないものであってもよい。
【００７２】
着色顔料としては、水性美爪料組成物に、赤、青、黄、緑、紫、黒、白、オレンジ、ブラウン等各種の色調を付与し得る無機着色顔料及び／又は有機着色顔料をあげることができ、所望の色調とするために、２種以上の無機着色顔料及び／又は有機着色顔料を混合して用いてもよい。
無機着色顔料としては、例えば、酸化チタン、ベンガラ、グンジョウ、カーボンブラック、鉄黒、酸化亜鉛、亜鉛黄、鉄黄、紺青、酸化クロム緑、コバルト緑等が使用されるが、これらに限定されるものではない。
【００７３】
有機着色顔料としては、例えば、アゾ系顔料、アゾメチン系顔料、アニリンブラック、アンスラピリミジン系顔料、アントラキノン系顔料、イソインドリノン系顔料、イソインドリン系顔料、インジゴ系顔料、インドレリン系顔料、キナクリドン系顔料、キノフタロン系顔料、金属錯体系顔料、ジオキサジン系顔料、ジオキサン系顔料、ジケトピロロピロール系顔料、スレン系顔料、多環式顔料、チオインジゴ系顔料、ニトロ系顔料、ニトロソ系顔料、フタロシアニン系顔料、ペリノン系顔料、ペリレン系顔料、ベンズイミダゾロン系顔料等が使用されるが、これらに限定されるものではない。
【００７４】
光輝顔料としては、金、銀、銅、クロム、チタン、ニッケル、アルミニウム、黄銅、ステンレス等の金属粉や金属箔；雲母、合成雲母、シリカフレーク、アルミニウムフレーク、酸化アルミニウムフレーク、酸化鉄フレーク、ガラスフレーク等の薄片状基材に、酸化チタン、酸化鉄、シリカ、酸化スズ、酸化ジルコニウム、酸化クロム、酸化アルミニウム、金、銀、ニッケル、クロム、チタン、アルミニウム、フッ化マグネシウム、窒化チタン等の１種以上の薄膜を１層以上被覆した被覆顔料、魚鱗箔、オキシ塩化ビスマス等の真珠光沢顔料、光反射性顔料、光干渉性顔料が使用可能である。
【００７５】
蛍光顔料としては、紫外領域、可視光領域及び赤外領域における特定の波長の光を励起エネルギーとして用い、前記波長と異なった波長域で発光する顔料が使用可能である。
着色樹脂粒子としては、前記着色顔料、光輝顔料、蛍光顔料、染料等の１種以上と樹脂との混合物の微粒子であり、樹脂としては、ポリオレフィン、ポリスチレン、アクリル樹脂、ポリエステル樹脂、ポリウレタン樹脂等の樹脂を用いることができる。
【００７６】
前記の顔料としては、少なくとも１種の親水性基又は親油性基が顔料の表面に直接又は種々の原子団により結合している自己分散型顔料を用いてもよい。前記自己分散型顔料としては、イオン性のものが好ましく、特に、アニオン性に帯電したものが好ましい。
【００７７】
染料としては、赤、青、黄、緑、紫、黒、白、オレンジ、ブラウン等各種の色の水溶性染料又は分散染料等の染料をあげることができ、これらは、酸性染料、直接性染料、塩基性染料、反応性染料、食用染料であってよい。
【００７８】
これら着色剤のうち、特に爪被覆用として使用されている無機顔料、光輝材、有機顔料や染料を使用することができる。また、これらの着色剤を添加しない場合や、透明となる程度の量で添加した場合、もしくは染料を添加することにより透明性がある水性美爪料組成物とすることもできる。
【００７９】
顔料を使用する場合、顔料のＤ５０（メジアン径）の値を２．０μｍ以下とすることができ、さらに好ましくは１．５μｍ以下、より好ましくは１．０μｍ以下である。この２．０μｍ以下の場合には、さらに発色性を向上させることができる。なおＤ５０は、顔料の粒度分布を測定したときに、その累積体積が全体の５０％となるときの粒径である。
【００８０】
本発明の水性美爪料組成物において使用してもよい着色剤の含有量は、特に制限されず、水性美爪料組成物に付与すべき色調や美感等に応じて適宜設定すればよい。着色剤の含有量としては、例えば、水性美爪料組成物全体に対して０〜１０質量％であり、好ましくは０．０５〜８質量％、より好ましくは０．５〜６．５質量％となる量で含有される。
着色剤の含有量が水性美爪料組成物全体に対して１０質量％を超えると、光沢を損なう可能性がある。
【００８１】
＜溶剤＞
本発明の水性美爪料組成物に含まれていてもよい溶剤としては、水性美爪料組成物において成膜助剤としての機能を発揮することができる成分であればいずれのものでも用いることができる。
【００８２】
このような溶剤としては、水性美爪料組成物に使用されたエマルジョンに由来する水以外の水、メタノール、エタノール、ｎ−プロパノール、イソプロパノール、ｎ−ブタノール、ｓｅｃ−ブタノール、ｔｅｒｔ−ブタノール等の水溶性有機溶剤を用いることができる。
【００８３】
本発明の水性美爪料組成物において使用してもよいエマルジョンに由来する水以外の水の含有量は、特に制限されず、水性美爪料組成物の粘度等に応じて適宜設定すればよい。
本発明の水性美爪料組成物において使用してもよい水溶性有機溶剤の含有量は、特に制限されず、水性美爪料組成物に付与すべき特性等に応じて適宜設定すればよい。水溶性有機溶剤の含有量としては、例えば、水性美爪料組成物全体に対して０〜２０質量％であり、好ましくは０．５〜１０質量％、より好ましくは１〜３質量％である。
【００８４】
水溶性有機溶剤の含有量が少ない場合には、１，２−オクタンジオール等を溶解させることが困難になる場合がある。
水溶性有機溶剤の含有量が水性美爪料組成物全体に対して２０質量％を超えると、水性美爪料組成物の粘度が低くなり塗り感等が悪化したり、塗布後の水性美爪料組成物にタック性が現れる可能性がある。
【００８５】
＜成膜助剤・可塑剤＞
本発明の水性美爪料組成物に含まれていてもよい成膜助剤・可塑剤としては、水性美爪料組成物において成膜助剤・可塑剤としての機能を発揮することができる成分であって、前記１，２−オクタンジオール以外のものであればいずれのものでも用いることができる。
【００８６】
本発明の水性美爪料組成物中に配合される成膜助剤・可塑剤は、成膜性を向上させることで塗膜の形成を助け、塗膜が形成された後においては比較的速やかに蒸発揮散して塗膜の強度を向上させる一時的な可塑化機能等を有するものである。
【００８７】
このような成膜助剤・可塑剤としては、エチレングリコールモノエチルエーテル、エチレングリコールモノブチルエーテル、エチレングリコールモノメチルエーテル、プロピレングリコールモノメチルエーテル、プロピレングリコールモノエチルエーテル、プロピレングリコールモノブチルエーテル等のアルキレングリコールモノアルキルエーテル類；ジエチレングリコールモノエチルエーテル、ジエチレングリコールモノメチルエーテル、ジエチレングリコールモノブチルエーテル、ジエチレングリコールエチルメチルエーテル、ジエチレングリコールジメチルエーテル、ジエチレングリコールジエチルエーテル、ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールジメチルエーテル等のジアルキレングリコールジアルキルエーテル類；エチレングリコールモノエチルエーテルアセテート、エチレングリコールモノブチルエーテルアセテート、ジエチレングリコールモノブチルエーテルアセテート、スクロースアセテート等のアセテート類；ベンジルアルコール、フェネチルアルコール等のアルコール類；１，２−ヘキサンジオール、１，２−ペンタンジオール、ヘキシレングリコール等のジオール類；フタル酸ジエステル類（フタル酸ジエチル、フタル酸ジブチル、フタル酸ジオクチオル、フタル酸ブチル−２−エチルヘキシル等）、アジピン酸ジエステル類（アジピン酸ジエチル、アジピン酸ジイソブチル等）、コハク酸ジエステル類、セバシン酸ジエステル類（セバシン酸ジメチル、セバシン酸ジエチル、セバシン酸ジイソプロピル、セバシン酸ジブチル等）、カプリル酸エステル、カプロン酸エステル、酢酸エステル、クエン酸エステル、ステアリン酸エステル（ステアリン酸エチル等）、パルミチン酸エステル（パルミチン酸２−エチルヘキシル等）、ｔｅｒｔ−ブチル酸と２，２，４−トリメチルペンタン−１，３−ジオールのエステル等の脂肪酸エステル類；の１種以上を用いることができる。
【００８８】
本発明の水性美爪料組成物において使用してもよい前記成膜助剤・可塑剤の含有量は、特に制限されず、水性美爪料組成物に付与すべき特性等に応じて適宜設定すればよい。前記成膜助剤・可塑剤の含有量としては、例えば、水性美爪料組成物全体に対して０〜７質量％であり、好ましくは０．１〜５質量％、より好ましくは０．１５〜３質量％である。
【００８９】
前記成膜助剤・可塑剤の含有量が水性美爪料組成物全体に対して少ないと、光沢が悪化する場合がある。
前記成膜助剤・可塑剤の含有量が水性美爪料組成物全体に対して７質量％を超えると、水性美爪料組成物の粘度が高くなりすぎて塗り感等が悪化する可能性がある。
【００９０】
＜界面活性剤＞
本発明の水性美爪料組成物に含まれていてもよい界面活性剤としては、水性美爪料組成物において界面活性剤としての機能や顔料分散剤としての機能を発揮することができる成分であればいずれのものでも用いることができる。
【００９１】
このような界面活性剤としては、グリセリン脂肪酸エステル、プロピレングリコール脂肪酸エステル、脂肪酸ソルビタン、ショ糖脂肪酸エステル、脂肪酸モノ（ジ）エタノールアミド、脂肪酸ポリエチレングリコール、ポリエチレンアルキルエーテル、脂肪酸ポリオキシエチレンソルビット、ポリオキシエチレン硬化ヒマシ油等があげられる。具体的には、モノステアリン酸グリセリン、セスキオレイン酸ソルビタン、ショ糖脂肪酸エステル、ヤシ油脂肪酸ジエタノールアミド、モノステアリン酸ポリエチレングリコール、モノオレイン酸ポリエチレングリコール、ポリオキシエチレンラウリルエーテル、ポリオキシエチレンステアリルエーテル、ポリオキシエチレンオレイルエーテル、モノステアリン酸ポリオキシエチレングリセリン、モノステアリン酸ポリオキシエチレンソルビタン、テトラオレイン酸ポリオキシエチレンソルビット、ポリオキシエチレン硬化ヒマシ油等の非イオン性界面活性剤；脂肪酸金属塩、アルキル硫酸塩（例えば、ラウリル硫酸ナトリウム等）、アルキルエーテル硫酸塩（例えば、ポリオキシエチレンラウリルエーテル硫酸ナトリウム等）、アルキルリン酸塩、アルキルエーテルリン酸塩（例えば、ポリオキシエチレンオレイルエーテルリン酸ナトリウム等）等の陰イオン性界面活性剤；塩化アルキルトリアルキルアンモニウム塩（例えば、塩化ステアリルトリメチルアンモニウム、塩化ジステアリルジメチルアンモニウム等）、臭化アルキルトリメチルアンモニウム塩等の陽イオン性界面活性剤；β−ラウリルアミノプロピオン酸ナトリウム、ラウリルジメチルアミノ酢酸ベタイン等の両性界面活性剤；の１種以上を用いることができる。
【００９２】
本発明の水性美爪料組成物においては、上記の界面活性剤の中でも、脂肪酸エステル系非イオン性界面活性剤が好ましく用いられる。脂肪酸エステル系非イオン性界面活性剤としては、ヤシ油脂肪酸ソルビタン、ソルビタン脂肪酸エステル及び／又はＰＯＥソルビタン脂肪酸エステルが好ましく、中でもＰＯＥ（２０）ステアリン酸ソルビタン（例えば、日光ケミカルズ社製商品名ＮＩＫＫＯＬ  ＴＳ−１０ＭＶ）、ＰＯＥ（２０）ミリスチン酸ソルビタン、ＰＯＥ（２０）パルミチン酸ソルビタン（例えば、日光ケミカルズ社製商品名ＮＩＫＫＯＬ  ＴＰ−１０ＥＸ）、ＰＯＥ（２０）オレイン酸ソルビタン（例えば、日光ケミカルズ社製商品名ＮＩＫＫＯＬ  ＴＯ−１０ＭＶ）、ＰＯＥ（２０）ヤシ油脂肪酸ソルビタンもしくはＰＯＥ（２０）ラウリン酸ソルビタン（例えば、日光ケミカルズ社製商品名ＮＩＫＫＯＬ  ＴＬ−１０、三洋化成工業社製商品名イオネットＳ−２０、三洋化成工業社製商品名イオネットＴ−２０Ｃ）、ＰＯＥ（６）ステアリン酸ソルビタン（例えば、日光ケミカルズ社製商品名ＮＩＫＫＯＬ  ＴＳ−１０６Ｖ）、ＰＯＥ（６）ミリスチン酸ソルビタン、ＰＯＥ（６）パルミチン酸ソルビタン等が好ましい。
特に好ましいものは、ＰＯＥ（２０）ヤシ油脂肪酸ソルビタン（ポリオキシエチレン（２０）ヤシ油脂肪酸ソルビタンエステル）、三洋化成工業社製商品名イオネットＳ−２０や同イオネットＴ−２０Ｃ（ヤシ油脂肪酸ソルビタン）の１種以上である。
【００９３】
本発明の水性美爪料組成物において使用してもよい界面活性剤の含有量は、特に制限されず、水性美爪料組成物に付与すべき特性等に応じて適宜設定すればよい。界面活性剤の含有量としては、例えば、水性美爪料組成物全体に対して０〜２質量％であり、好ましくは０．００５〜１質量％、より好ましくは０．０５〜０．５質量％である。
【００９４】
界面活性剤の含有量が少ないと、顔料分散性、均一な塗膜形成性、光沢性及び樹脂エマルジョンの相溶性が悪化する等の問題が生じる場合がある。
界面活性剤の含有量が水性美爪料組成物全体に対して２質量％を超えると、水性美爪料組成物の耐水性が悪化する可能性がある。
【００９５】
＜増粘剤＞
本発明の水性美爪料組成物に含まれていてもよい増粘剤としては、水性美爪料組成物において増粘剤としての機能を発揮することができる成分であって、前記（Ｃ）疎水変性ポリウレタン及び前記（Ｄ）カルボキシビニルポリマー以外の増粘剤であればいずれのものでも用いることができる。
【００９６】
このような増粘剤としては、メチルセルロース、エチルセルロース、ヒドロキシエチルセルロース等のセルロース系増粘剤；ＰＥＧ／ＰＰＧコポリマー、ＰＥＧ、ＰＰＧ、ポリウレタン−３９、ポリウレタン−６２、ポリエーテル−１、ポリエステル−５、ポリグリセリン、ポリビニルアルコール、ポリ（メタ）アクリル酸（塩）等の高分子系増粘剤；デンプン類、アルギン酸（塩）、カラギーナン、カンテン、キサンタンガム、グアーガム、ジェランガム、ローカストビーンガム、ゼラチン、マンナン、ペクチン、デキストリン、ヒアルロン酸等の有機系増粘剤；ベントナイト系鉱物（モンモリロナイト、ソーコナイト、バイデライト、ヘクトライト、サポナイト等）、モンモリロナイト系鉱物、ケイ酸塩、含水シリカ、粘土系鉱物等の無機系増粘剤；の１種以上を用いることができる。
【００９７】
本発明の水性美爪料組成物において使用してもよい前記増粘剤の含有量は、特に制限されず、水性美爪料組成物に付与すべき特性等に応じて適宜設定すればよい。前記増粘剤の含有量としては、例えば、水性美爪料組成物全体に対して０〜２質量％であり、好ましくは０．０１〜１質量％、より好ましくは０．０１〜０．０５質量％である。
【００９８】
前記増粘剤の含有量が水性美爪料組成物全体に対して０．０１質量％未満であると、顔料を含む場合に分散安定性が悪化する場合がある。
前記増粘剤の含有量が水性美爪料組成物全体に対して２質量％を超えると、水性美爪料組成物の粘度が高くなりすぎて塗り感等が悪化する可能性がある。
【００９９】
＜湿潤剤＞
本発明の水性美爪料組成物に含まれていてもよい湿潤剤としては、水性美爪料組成物において湿潤剤としての機能を発揮することができる成分であればいずれのものでも用いることができる。
【０１００】
このような湿潤剤としては、グリセリン、プロピレングリコール、ブチレングリコール等の多価アルコール類等の１種以上を用いることができる。
【０１０１】
本発明の水性美爪料組成物において使用してもよい湿潤剤の含有量は、特に制限されず、水性美爪料組成物に付与すべき特性等に応じて適宜設定すればよい。湿潤剤の含有量としては、例えば、水性美爪料組成物全体に対して０．１〜１５質量％であり、好ましくは０．５〜１０質量％、より好ましくは１〜５質量％である。
【０１０２】
湿潤剤の含有量が水性美爪料組成物全体に対して０．１質量％未満であると、顔料を含む場合に分散安定性が悪化する場合がある。
湿潤剤の含有量が水性美爪料組成物全体に対して１５質量％を超えると、水性美爪料組成物にタック性が現れる可能性がある。
【０１０３】
＜消泡剤＞
本発明の水性美爪料組成物に含まれていてもよい消泡剤としては、水性美爪料組成物において消泡剤としての機能を発揮することができる成分であればいずれのものでも用いることができる。
【０１０４】
このような消泡剤としては、ジメチルシリコーンオイル、シリコーンオイルコンパウンド、シリコーンエマルジョン、ポリエーテル変性ポリシロキサン、フロロシリコーンオイル、ジメチコン、シメチコン等のシリコーン系やフッ素系の消泡剤の１種以上を用いることができる。
【０１０５】
本発明の水性美爪料組成物において使用してもよい消泡剤の含有量は、特に制限されず、水性美爪料組成物に付与すべき特性等に応じて適宜設定すればよい。消泡剤の含有量としては、例えば、水性美爪料組成物全体に対して０．００５〜０．１質量％であり、好ましくは０．０１〜０．０５質量％、より好ましくは０．０１〜０．０３質量％である。
【０１０６】
消泡剤の含有量が水性美爪料組成物全体に対して０．００５質量％未満であると、水性美爪料組成物が泡立つ可能性がある。
消泡剤の含有量が水性美爪料組成物全体に対して０．１質量％を超えると、塗布後の水性美爪料組成物にピンホールが表れる可能性がある。
【０１０７】
＜ｐＨ調整剤＞
本発明の水性美爪料組成物に含まれていてもよいｐＨ調整剤としては、水性美爪料組成物においてｐＨ調整剤としての機能を発揮することができる成分であればいずれのものでも用いることができる。
【０１０８】
このようなｐＨ調整剤としては、アミノメチルプロパノール、アミノエチルプロパンジオール、イソプロパノールアミン、トリエタノールアミン、ジエタノールアミン、エタノールアミン等の有機塩基；水酸化ナトリウム、水酸化カリウム、アンモニア（水）等の無機塩基；アスコルビン酸、ギ酸、クエン酸、グリコール酸、クロロ酢酸、コハク酸、プロピオン酸、マロン酸、リンゴ酸、酒石酸、酢酸、乳酸等の有機酸；リン酸等の無機酸；スルホコハク酸塩、ピロリン酸塩、ホウ酸塩、炭酸塩、炭酸水素塩、アスパラギン酸塩、クエン酸塩等の塩；の１種以上を用いることができる。
【０１０９】
本発明の水性美爪料組成物においては、塗布・乾燥した後に塗膜中に残存しない揮発性のｐＨ調整剤が好ましく、例えば、適当な濃度（例えば、１０％）のアンモニア水が好適に用いられる。
なお、本発明の水性美爪料組成物において、塗布・乾燥した後に塗膜中に残存するｐＨ調整剤を用いた場合、水性美爪料組成物塗膜の耐久性に問題が生じる可能性があるが、温水中に浸漬することで水性美爪料組成物塗膜の剥離を促進させることが可能となる
【０１１０】
本発明の水性美爪料組成物において使用してもよいｐＨ調整剤の含有量は、特に制限されず、水性美爪料組成物のｐＨが６以上〜９以下の範囲、好ましくは、６．５〜８．５の範囲となるように調整されるように適宜設定すればよい。ｐＨ調整剤の含有量としては、例えば、水性美爪料組成物全体に対して０〜２質量％であり、好ましくは０〜１質量％、より好ましくは０．２〜０．５質量％である。
【０１１１】
水性美爪料組成物のｐＨによっては、ｐＨ調整剤を用いる必要はない。また、水性美爪料組成物の組成によっては、ｐＨ調整剤の含有量が少なすぎると顔料分散性等が悪くなる場合がある。
ｐＨ調整剤の含有量が水性美爪料組成物全体に対して２質量％を超えると、水性美爪料組成物の粘度が高くなりすぎて塗り感等が悪化する場合がある。
なお、水性美爪料組成物のｐＨが６未満となるとメイクオフ性に優れないおそれがあり、一方、ｐＨ９を超えると皮膚刺激性が生じるとともに耐冷水性や乾燥性が悪化する恐れがある。
【０１１２】
＜防腐剤＞
本発明の水性美爪料組成物に含まれていてもよい防腐剤としては、水性美爪料組成物において防腐剤としての機能を発揮することができる成分であればいずれのものでも用いることができる。
【０１１３】
このような防腐剤としては、例えば、フェノキシエタノール、ヒノキチオール、ヒドロキシベンゾサチオール、パラオキシ安息香酸エステル（パラベン）類等のフェノール類；安息香酸、安息香酸塩類、サリチル酸、サリチル酸塩類、デヒドロ酢酸、デヒドロ酢酸塩類、ソルビン酸、ソルビン酸塩類等の酸類；ヘキサクロロフェン、２，４，４'−トリクロロ−２'−ヒドロキシジフェニルエーテル（トリクロサン）等のハロゲン化ビスフェノール類；３，４，４'−トリクロロカルバニリド、３−トリフルオロメチル−４，４'−ジクロロカルバニリド（ハロカルバン）等のアミド類；グルコン酸クロルヘキシジン、塩酸クロルヘキシジン、テトラメチルチウラムジサルファイド（チラム）、感光素２０１、感光素１０１、１−ハイドロキシピリジン−２−チオン（ジンクピリチオン）、イミダゾイルウレア化合物（イミダゾリジニルウレア）、Ｎ−トリクロロメチル・メルカプト−４−シクロヘキセン−２−ジカルボキシイミド、塩化リゾチーム、クロルフェネシン、クロロブタノール、２−ブロム−２−ニトロ−１,３−プロパンジオール、６−アセトキシ−２，４−ジメチル−ｍ−ジオキサン等の１種以上を用いることができる。
【０１１４】
本発明の水性美爪料組成物において使用してもよい防腐剤の含有量は、特に制限されず、水性美爪料組成物に付与すべき特性等に応じて適宜設定すればよい。防腐剤の含有量としては、例えば、水性美爪料組成物全体に対して０〜１質量％であり、好ましくは０．１〜１質量％、より好ましくは０．２〜０．７質量％である。
【０１１５】
防腐剤の含有量が水性美爪料組成物全体に対して０．１質量％未満であると、防腐能力の点で問題が生じる場合がある。
防腐剤の含有量が水性美爪料組成物全体に対して１質量％を超えると、化粧品の添加基準を超えることとなる。
【０１１６】
＜その他＞
本発明の水性美爪料組成物には、塗り感、成膜性、光沢、レベリング、粘度、使用性、塗膜の耐久性等に悪影響を与えない範囲で、上記の各成分以外にも、各種の添加剤を配合することができる。
そのような添加剤としては、例えば、香料、γ−グリシドキシプロピルトリメトキシシラン等のシランカップリング剤、充填剤、表面張力調整剤、難燃剤、酸化防止剤、イオン吸着体、低応力化剤、抗菌剤、可撓性付与剤、ワックス類、ハロゲントラップ剤、濡れ改良剤等の、これまでに慣用されている各種の添加剤の１種以上を配合することができる。
また、水性美爪料組成物に配合することができる各種の装飾材料等を配合することも可能である。
【０１１７】
（水性美爪料組成物の使用方法）
本発明の水性美爪料組成物は、使用者自身の爪の表面に、必要に応じてサンディングを施した後、さらに必要に応じて下塗りをした後に、筆や刷毛を用いる等の公知の手段によって爪表面に塗布することができる。
もちろん、爪表面に本発明の水性美爪料組成物を塗布後、乾燥前に小さな飾りや粉体等を塗膜表面に付着させることも可能である。
爪に塗布した後、自然乾燥させたり、赤外線等を当てたりして加熱乾燥させることができる。
被覆される爪は、人の手足の爪のいずれでもよく、犬や猫等の動物の爪でもよい。また、マネキン等の人形の爪部に用いることも可能である。
【実施例】
【０１１８】
以下、実施例及び比較例をあげて、本発明の水性美爪料組成物をより詳細に説明する。ただし、本発明は、これらの実施例のみに限定されるものではない。
【０１１９】
［水性美爪料組成物の評価方法］
（成膜性）
１．塩化ビニル樹脂板に、１００μｍドクター型アプリケータを用いて、１２ｃｍ／ｓの速度で各水性美爪料組成物を塗布する。
２．乾燥後、塗膜表面を目視で観察する。
○：塗膜がなめらかで透明である。
△：塗膜に小さいひび割れがある。
×：塗膜にひび割れがあり、塗膜全体が白濁して見える。
【０１２０】
（光沢）
１．塩化ビニル樹脂板に、１００μｍドクター型アプリケータを用いて、１２ｃｍ／ｓの速度で各水性美爪料組成物を塗布する。
２．乾燥後、ＨＯＲＩＢＡハンディ光沢計グロスチェッカーＩＧ−３１０にて光沢度を測定する。
○：光沢度７０以上
△：光沢度５０以上７０未満
×：光沢度５０未満
【０１２１】
（塗り感）
１．爪に、各水性美爪料組成物を一般的な美爪料組成物用の筆で適量塗り広げる。
２．乾燥後、塗膜表面を目視で観察する。
○：塗膜がなだらかで筆跡が見えない。
△：塗膜に大きな波が見える。
×：塗膜に細かな波が見える。
【０１２２】
（レベリング）
１．ナイロン板に各水性美爪料組成物を３０μｌ取る。
２．一般的な美爪料組成物用の筆 で、一辺が１．５ｃｍの正方形の中を縦に４回、横に４回、再度縦に４回塗り広げる。
３．塗布後、一晩以上室温で乾燥させる。
４．乾燥後の塗膜のレベリング具合を評価する。
○：塗膜がなだらかで筆跡が見えない。
△：塗膜に大きな波が見える。
×：塗膜に細かな波が見える。
【０１２３】
（沈降）
１．各水性美爪料組成物を透明なサンプル瓶に２５℃の雰囲気下で充填する 。
２．５０℃の雰囲気下で２週間保存する。
３．外観を目視で観察し評価する。
○：５０℃で沈殿が発生しない。
△：２５℃では沈殿が発生しないが、５０℃では沈殿が発生する。
×：２５℃で沈殿が発生する。
【０１２４】
実施例１
アクリル樹脂系エマルジョンを２４．９７５質量部（樹脂分の含有量として）、１，２−オクタンジオールを２．０００質量部、疎水変性ポリウレタンを０．２２５質量部、カルボキシビニルポリマーを０．１５０質量部、酸化チタンを５．５００質量部、ＰＯＥヤシ油脂肪酸ソルビタンを０．４００質量部、ヒドロキシエチルセルロースを０．０２５質量部、フェノキシエタノールを０．５００質量部、エタノールを２．５００質量部、シメチコンを０．０１０質量部、プロピレングリコールを２．０００質量部、水を水性美爪料組成物全体で１００質量部となる量（残量）、となる割合で各成分を加えて水性美爪料組成物を得た。得られた水性美爪料組成物について、成膜性、光沢、塗り感、レベリング及び沈降について評価した。
結果を表１に示す。
【０１２５】
実施例２〜１１、比較例１〜５
表１に示す成分を、表１に示す質量部となる割合で各成分を加えて水性美爪料組成物を得た。得られた水性美爪料組成物について、成膜性、光沢、塗り感、レベリング及び沈降について評価し、結果を表１に併せて示す。
【０１２６】
【表１】
2020083790.tif 000002
【０１２７】
表中の成分は以下のとおりである。
・アクリル樹脂系エマルジョン１：
ジュリマーＥＴ−４１０（東亞合成社製商品名）とＴＯＣＲＹＬ  ＢＣＸ−６２０２ （トーヨーケム社製商品名）を、樹脂分の質量比でジュリマーＥＴ−４１０：ＴＯＣＲＹＬ  ＢＣＸ−６２０２＝６４．６９：１２．２０の比率でブレンドしたもの（表１中のアクリル樹脂系エマルジョンの配合量は樹脂分の含有量）。
【０１２８】
・アクリル樹脂系エマルジョン２：
ビニゾール１０５０Ｎ（大同化成工業社製商品名）
【０１２９】
・干渉色アルミニウム顔料：
アルミニウムフレークを基材にし、フレーク表層にシリカ層を被覆し、更に金属粒子をメッキしたメタリック顔料（東洋アルミニウム社製商品名コスミカラー）
【０１３０】
・疎水変性ポリウレタン：
（ＰＥＧ−２４０／デシルテトラデセス−２０／ヘキサメチレンジイソシアネート）コポリマー（ＡＤＥＫＡ社製商品名アデカノールＧＴ−７３０）
【０１３１】
・カルボキシビニルポリマー：
カーボポール９４０（Ｌｕｂｒｉｚｏｌ  Ａｄｖａｎｃｅｄ  Ｍａｔｅｒｉａｌｓ社製商品名）
【０１３２】
・ＰＯＥヤシ油脂肪酸ソルビタン：
ヤシ油脂肪酸のポリエチレンオキサイド２０モル付加ソルビタンエステル
【０１３３】
・シメチコン：
ポリジメチルポリシロキサンとシリカの混合物（信越化学工業社製商品名ＫＭ−７２）
【０１３４】
表１より、本発明の水性美爪料組成物である実施例１〜１１は、成膜性、光沢、塗り感及びレベリングの評価に問題がなく、さらに、顔料の沈降が生じない。
これに対して、カルボキシビニルポリマーに代えてアクリル樹脂系増粘剤であるアクリル樹脂系エマルジョン２を含む比較例１の水性美爪料組成物、カルボキシビニルポリマーを含まない比較例２の水性美爪料組成物及び疎水変性ポリウレタンを含まない比較例３の水性美爪料組成物は、成膜性、光沢、塗り感及びレベリングの評価に問題はないが、いずれも顔料の沈降が生じてしまう。
疎水変性ポリウレタンを含まずカルボキシビニルポリマーを増量した比較例４の水性美爪料組成物は、成膜性の評価に問題がなく、顔料の沈降が生じないものの、塗り感及びレベリングの評価に問題がある。
カルボキシビニルポリマーを含まず疎水変性ポリウレタンを増量した比較例５の水性美爪料組成物は、成膜性、光沢、塗り感及びレベリングの評価に問題はないが、顔料の沈降が生じてしまう。
これら実施例及び比較例の記載からみて、疎水変性ポリウレタンとカルボキシビニルポリマーの両者を併用することで、成膜性、光沢、塗り感及びレベリングのすべての点で優れ、顔料の沈降が生じない水性美爪料組成物を得ることができることがわかる。